СПОСОБ ЗАЩИТЫ КОНСТРУКЦИОННЫХ ДЕТАЛЕЙ ИЗ МЕТАЛЛОВ ИЛИ ИХ СПЛАВОВ ОТ РАСПЛАВА ХИМИЧЕСКИ АКТИВНОГО МЕТАЛЛА

2
2
Способ защиты конструкционных деталей из металлов или их сплавов от расплава химически активного металла, включающий размещение в герметичной емкости исходной детали из химически активного металла и находящихся с ним в контакте деталей из металлов или их сплавов, создание вакуума, введение среды реагента, отличающийся тем, что в качестве среды реагента используют среду оксида или диоксида углерода, которую подают в герметичную емкость после предварительного вакуумирования при температуре, которую поднимают со скоростью 100°С каждые 10 мин до 400°С, получая при этих условиях инертный оксикарбидный слой толщиной не менее 0,05 мм, что регистрируют ультразвуковыми контактными датчиками для измерения толщины указанного поверхностного слоя, при этом содержание оксида или диоксида углерода в среде реагента выбирают из условия на каждый 1 см площади исходной детали из химически активного металла, переходящей в оксикарбидный слой в указанных условиях, подают количество m (г/моль/см) газообразного реагента, определяемое из математической зависимости: m=К×M/S, где К - коэффициент пропорциональности, учитывающий стехиометрическое соотношение число молей химически активного металла и число молей оксида или диоксида углерода, М - масса детали из химически активного металла, S - величина площади внешней поверхности детали из химически активного металла, а о факте образования оксикарбидного слоя судят по изменению геометрических размеров и массы детали из химически активного металла.